바람직 하 게 는 본 발명 의 촉매 는 최소 촉매 효율 이상 을 갖 는 것 을 특징 으로 한다 . 촉매 효율 은 제조 된 폴리올레핀 공중 합체 의 그램 수 를 사용 된 성분 ( a ) 의 금속 M ( 즉 , 하나 이상 의 화학식 I 의 금속 - 리간드 착 물 의 금속 M ) 의 그램 의 총수 로 나누 어 계산 된다 ( 즉 , 촉매 효율 = 제조 된 폴리올레핀 공중 합체 의 g / 사용 된 화학식 I 의 금속 - 리간드 착 물 ( 들 ) 의 금속 M 의 g ) . 촉매 효율 이 결정 된 경우 , 바람직 하 게 는 제 1 실시 양태 의 본 발명 의 방법 은 , 후술 된 실험 절차 에 따라 , 1 제곱 인치 당 450 파운드 ( psi , 3 . 4 메가 파스칼 ( MPa ) ) 의 압력 에서 중합 성 올레핀 으로서 에틸렌 ; 제 2 중합 성 올레핀 ( 즉 , 올레핀 공 단량체 ) 으로서 125 그램 의 1 - 옥 텐 ; 190 ℃ 의 반응 온도 ; 0 . 10 마이크 로 몰 ( μ mol ) 의 화학식 I 의 금속 - 리간드 착 물 ; 0 . 12 μ mol 의 활성 화 공 촉매 , 비스 ( 옥 타 데 실 ) 메틸 암모늄 테 트라키스 ( 펜 타 플 루오 로 페닐 ) 보레 이트 ( [ HNMe ( C 18 H 37 ) 2 ] [ B ( C 6 F 5 ) 4 ] , BOMATPB 로서 약기 됨 ) ; 1 . 0 μ mol 의 , 트리 이소부 틸 알루미늄 - 변형 메틸 알 루 목산 - 3 A ( MMAO - 3 A ) 인 또 다른 활성 화 공 촉매 ; 수소 기체 ; 및 톨루엔 ( 또는 혼합 알칸 또는 시클로알칸 ) 용매 를 사용 한다 . 이러 한 방식 으로 결정 되 는 경우 , 특히 바람직 한 본 발명 의 촉매 는 350 , 000 초과 , 더 바람직 하 게 는 390 , 000 초과 의 촉매 효율 을 갖 는 것 을 특징 으로 하 는 것 이 다 . 460 psi 에틸렌 ; 250 그램 의 1 - 옥 텐 ; 0 . 14 μ mol 의 화학식 I 의 금속 - 리간드 착 물 ; 0 . 154 μ mol 의 BOMATPB ; 10 μ mol 의 MMAO - 3 A ; 및 170 ℃ 의 반응 온도 를 사용 하 는 것 을 제외 하 고 후술 된 에틸렌 / 1 - 옥 텐 중합 절차 를 사용 하 여 결정 되 는 경우 , 특히 바람직 한 본 발명 의 촉매 는 1 , 700 , 000 초과 , 더 바람직 하 게 는 1 , 800 , 000 초과 의 촉매 효율 을 갖 는 것 을 특징 으로 하 는 것 이 다 . 후술 된 에틸렌 / 1 - 부 텐 중합 절차 를 사용 하 여 결정 되 는 경우 , 특히 바람직 한 본 발명 의 촉매 는 1 , 000 , 000 초과 , 더 바람직 하 게 는 1 , 900 , 000 초과 의 촉매 효율 을 갖 는 것 을 특징 으로 하 는 것 이 다 . 후술 된 에틸렌 / 프로펜 / 에틸 리덴 노르 보르 넨 절차 를 사용 하 여 결정 되 는 경우 , 특히 바람직 한 본 발명 의 촉매 는 390 , 000 초과 , 더 바람직 하 게 는 440 , 000 초과 , 더욱더 바람직 하 게 는 650 , 000 초과 , 훨씬 더 바람직 하 게 는 850 , 000 초과 의 촉매 효율 을 갖 는 것 을 특징 으로 하 는 것 이 다 . 더 바람직 하 게 는 촉매 효율 은 본 발명 의 실시 예 섹션 에서 후술 된 실시 예 중 어느 하나 에서 와 같이 정의 된 바 와 같 다 .